(57)【特許請求の範囲】
【請求項１】
ポリオールのエチレンオキサイド（ＥＯ）及び炭素数３〜６のアルキレンオキサイド（ＡＯ）付加物（Ａ）、ポリエポキシ化合物（Ｂ）、及びアミノ基に由来する活性水素を２個以上有するアミノ化合物（Ｃ）を配合してなることを特徴とする鉄筋継手用グラウト材組成物。
【請求項２】
該（Ａ）の（ＥＯ）と（ＡＯ）の付加モル数の比が１：０．１〜０．５である請求項１  記載のグラウト材組成物。
【請求項３】
さらに硬化促進剤、接着性付与剤、脱水剤、充填剤、可塑剤、酸化防止剤、顔料、反応性希釈剤、及び溶剤からなる群から選ばれる１種以上の添加剤が配合されてなる請求項１または２記載のグラウト材組成物。
【請求項４】
請求項１〜３の何れか記載の鉄筋継手用グラウト材組成物を硬化させてなる硬化物。
【発明の詳細な説明】
【０００１】
【発明が属する技術分野】
本発明は鉄筋継手用グラウト材組成物に関する。
【０００２】
【従来の技術】
コンクリ−ト構造物の梁や柱に配筋される鉄筋は、結合して一本の長大な棒鋼にして施工することが一般に行われており、鉄筋の中央付近に孔を有するカプラ−を用い、その孔にグラウト材を注入して、鉄筋の突き合わせ面や隙間に充填し、硬化させて鉄筋を一体化している。このグラウト材としてエポキシ樹脂系有機質グラウト材が使用されている。
【０００３】
【発明が解決しようとする課題】
しかしながら、従来のエポキシ樹脂系の有機質グラウト材では、所定の強度を得る目的及び注入後の樹脂のたれを防止する目的で無機系のフィラ−やチキソトロピー性付与剤を添加しているため、グラウト材は高粘度になっており、そのグラウト材を充填した供給管から、押し出し器を使用し鉄筋継手に注入する際、抵抗が大きく注入しづらいという問題があった。本発明は、上記問題を解決するものであり、注入作業性が良好で、鉄筋継手に注入した後でもたれが生じにくいエポキシ樹脂系有機質グラウト材組成物を提供するものである。
【０００４】
【課題を解決するための手段】
本発明者らは、上記目的を達成すべく鋭意検討を重ねた結果、本発明に到達した。
すなわち、本発明は、ポリオールのエチレンオキサイド（ＥＯ）及び炭素数３〜６のアルキレンオキサイド（ＡＯ）付加物（Ａ）、ポリエポキシ化合物（Ｂ）、及びアミノ基に由来する活性水素を２個以上有するアミノ化合物（Ｃ）を配合してなることを特徴とする鉄筋継手用グラウト材組成物である。
【０００５】
【発明の実施の形態】
本発明において低分子ポリオールのエチレンオキサイド（ＥＯ）及び炭素数３〜６のアルキレンオキサイド（ＡＯ）付加物（Ａ）はポリオールに（ＥＯ）と（ＡＯ）を付加したものである。
低分子ポリオールとしては２〜８価又はそれ以上で、炭素数２〜３０の多価アルコール、２〜８価又はそれ以上で、炭素数６〜４０の多価フェノール等が挙げられる。
２〜８価の多価アルコールとしては、エチレングリコール，プロピレングリコール，１，３−ブチレングリコール，１，４−ブタンジオール，１、６−ヘキサンジオール，３−メチルペンタンジオール，ジエチレングリコール，ネオペンチルグリコール，１，４−ビス（ヒドロキシメチル）シクロヘキサン，１，４−ビス（ヒドロキシエチル）ベンゼン，２，２−ビス（４，４’−ヒドロキシシクロヘキシル）プロパンなどの２価アルコール；グリセリン，トリメチロールプロパンなどの３価アルコール；ペンタエリスリト―ル，ジグリセリン，α−メチルグルコシド，ソルビト―ル，キシリット，マンニット，ジペンタエリスリト−ル，グルコ−ス，フルクト−ス，ショ糖などの４〜８価のアルコ―ル等が挙げられる。
上記多価フェノ―ル類としては、ピロガロ―ル，カテコール，ヒドロキノンなどの多価フェノ―ル；ビスフェノ―ルＡ，ビスフェノールＦ，ビスフェノールＳ等のビスフェノ―ル類などが挙げられる。
【０００６】
これらの低分子ポリオールは１種又は２種以上使用できる。これらの低分子ポリオールの内で好ましくは多価アルコールであり、さらに好ましくは２〜４価で炭素数２〜１０の多価アルコールであり、特に好ましくは２〜３価で炭素数３〜６の多価アルコールである。
（ＡＯ）としては、プロピレンオキシド（ＰＯ）、１，２−、２，３−若しくは１，３−ブチレンオキシド、１、２−ヘキシレンオキシド等が挙げられ、好ましくは（ＰＯ）である。
【０００７】
（ＥＯ）と（ＡＯ）の低分子ポリオールへの付加形式はランダム付加でもブロック付加でもよいが、好ましくはランダム付加である。ランダム付加であると組成物の注入作業性とチキソトロピー性が好ましく注入後たれにくい。（ＥＯ）と（ＡＯ）の低分子ポリオールへの総付加モルは３〜１５０であり、好ましくは１５〜１３０である。
（ＥＯ）と（ＡＯ）の付加モル数の比は好ましくは１：０．１〜０．５であり、さらに好ましくは１：０．１２〜０．３５であり、特に好ましくは１：０．１４〜０．２５である。（ＡＯ）の付加モル数の比が０．１以上であると組成物のチキソトロピー性が良好となり注入後たれにくく、硬化物の耐水性も良好である。０．５以下であると組成物が低粘度で注入作業性が良好であり且つ組成物のチキソトロピー性が良好で注入後たれにくい。
【０００８】
本発明の低分子ポリオールの（ＥＯ）及び（ＡＯ）の付加物（Ａ）の製造は、従来公知の方法で行うことができる。触媒（アルカリ触媒、アミン触媒、酸性触媒）の存在下に常圧又は加圧下に１段階または多段階で行われる。
本発明における（Ａ）の数平均分子量は好ましくは２０８〜１０，０００であり、特に好ましくは１，０００〜８，０００である。
【０００９】
本発明においてポリエポキシ化合物（Ｂ）は、分子中に２個以上のエポキシ基を有していれば特に限定されず、用途、目的に応じて適宜選択することができる。好ましくは分子中にエポキシ基を２〜６個有するものである。ポリエポキサイドのエポキシ当量（エポキシ基１個当たりの分子量）は、通常６５〜１０００であり、好ましくは９０〜５００である。エポキシ当量が１０００以下であると、架橋構造がル−ズにならず硬化物の耐水性、耐薬品性、機械的強度等の物性が良好であり、一方、エポキシ当量が６５以上であると硬化物の耐水性、耐薬品性、機械的強度等が良好な架橋構造となる。
ポリエポキシ化合物（Ｂ）の例としては、下記（Ｂ１）から（Ｂ５）が挙げられる。
【００１０】
（Ｂ１）グリシジルエ−テル型
（ｉ）２価フェノ−ル類のジグリシジルエ−テル
炭素数６〜３０の２価フェノ−ル類のジグリシジルエ−テル例えば、ビスフェノ−ルＦジグリシジルエ−テル、ビスフェノ−ルＡジグリシジルエ−テル、ビスフェノ−ルＢジグリシジルエ−テル、ビスフェノ−ルＡＤジグリシジルエ−テル、ビスフェノ−ルＳジグリシジルエ−テル、ハロゲン化ビスフェノ−ルＡジグリシジルエ−テル、テトラクロロビスフェノ−ルＡジグリシジルエ−テル、カテキンジグリシジルエ−テル、レゾルシノ−ルジグリシジルエ−テル、ハイドロキノンジグリシジルエ−テル、１，５−ジヒドロキシナフタレンジグリシジルエ−テル、ジヒドロキシビフェニルジグリシジルエ−テル、オクタクロロ−４，４’−ジヒドロキシビフェニルジグリシジルエ−テル、テトラメチルビフェニルジグリシジルエーテル、９，９’−ビス（４−ヒドロキシフェニル）フロオレンジグリシジルエ−テル、ビスフェノ−ルＡ２モルとエピクロロヒドリン３モルの反応から得られるジグリシジルエ−テル等が挙げられる。
【００１１】
（ｉｉ）３価〜６価又はそれ以上の、多価フェノ−ル類のポリグリシジルエ−テル
炭素数６〜５０又はそれ以上で、分子量２５０〜５０００の３価〜６価又はそれ以上の多価フェノ−ル類のポリグリシジルエ−テル例えば、ピロガロ−ルトリグリシジルエ−テル、ジヒドロキシナフチルクレゾ−ルトリグリシジルエ−テル、トリス（ヒドロキシフェニル）メタントリグリシジルエ−テル、ジナフチルトリオ−ルトリグリシジルエ−テル、テトラキス（４−ヒドロキシフェニル）エタンテトラグリシジルエ−テル、ｐ−グリシジルフェニルジメチルトリ−ルビスフェノ−ルＡグリシジルエ−テル、トリスメチル−ｔｅｒｔ−ブチル−ブチルヒドロキシメタントリグリシジルエ−テル、４，４’−オキシビス（１，４−フェニルエチル）テトラクレゾ−ルグリシジルエ−テル、４，４’−オキシビス（１，４−フェニルエチル）フェニルグリシジルエ−テル、ビス（ジヒドロキシナフタレン）テトラグリシジルエ−テル、フェノ−ル又はクレゾ−ルノボラック樹脂（分子量４００〜５０００）のグリシジルエ−テル、リモネンフェノ−ルノボラック樹脂（分子量４００〜５０００）のグリシジルエーテル、フェノ−ルとグリオキザ−ル、グルタ−ルアルデヒド、又はホルムアルデヒドの縮合反応によつて得られるポリフェノ−ル（分子量４００〜５０００）のポリグリシジルエ−テル、及びレゾルシンとアセトンの縮合反応によって得られる分子量４００〜５０００のポリフェノ−ルのポリグリシジルエ−テル等が挙げられる。
【００１２】
（ｉｉｉ）脂肪族２価アルコ−ルのジグリシジルエ−テル
炭素数２〜１００、分子量１５０〜５０００のジオールのジグリシジルエ−テル例えば、エチレングリコ−ルジグリシジルエ−テル、プロピレングリコ−ルジグリシジルエ−テル、テトラメチレングリコ−ルジグリシジルエ−テル、１，６−ヘキサンジオ−ルジグリシジルエ−テル、ポリエチレングリコ−ル（分子量１５０〜４０００）ジグリシジルエ−テル、ポリプロピレングリコ−ル（分子量１８０〜５０００）ジグリシジルエ−テル、ポリテトラメチレングリコ−ル（分子量２００〜５０００）ジグリシジルエ−テル、ネオペンチルグリコ−ルジグリシジルエ−テル、ビスフェノ−ルＡのアルキレンオキシド〔エチレンオキシド又はプロピレンオキシド（１〜２０モル）〕付加物のジグリシジルエ−テル等が挙げられる。
（ｉｖ）３価〜６価又はそれ以上の脂肪族アルコ−ルのポリグリシジルエ−テル
炭素数３〜５０又はそれ以上で、分子量９２〜１００００の３価〜６価又はそれ以上の多価アルコ−ル類のグリシジルエ−テル例えば、トリメチロ−ルプロパントリグリシジルエ−テル、グリセリントリグリシジルエ−テル、ペンタエリスリト−ルテトラグリシジルエ−テル、ソルビト−ルヘキサグリシジルエ−テル、ポリ（ｎ＝２〜５）グリセロ−ルポリグリシジルエ−テル等が挙げられる。
【００１３】
（Ｂ２）グリシジルエステル型
炭素数６〜２０又はそれ以上で、２価〜６価又はそれ以上の芳香族ポリカルボン酸のグリシジルエステル、及び炭素数６〜２０又はそれ以上で、２価〜６価又はそれ以上の脂肪族もしくは脂環式ポリカルボン酸のグリシジルエステルが挙げられる。
（ｉ）芳香族ポリカルボン酸、例えばフタル酸類のグリシジルエステルとしては、フタル酸ジグリシジルエステル、イソフタル酸ジグリシジルエステル、テレフタル酸ジグリシジルエステル、トリメリット酸トリグリシジルエステル等；
（ｉｉ）脂肪族もしくは脂環式ポリカルボン酸のグリシジルエステルとしては、上記フェノ−ル系のグリシジルエステルの芳香核水添加物、ダイマ−酸ジグリシジルエステル、ジグリシジルオキサレ−ト、ジグリシジルマレ−ト、ジグリシジルスクシネ−ト、ジグリシジルグルタレ−ト、ジグリシジルアジペ−ト、ジグリシジルピメレ−ト、グリシジル（メタ）アクリレ−トの（共）重合体（重合度は例えば２〜１０）、トリカルバリル酸トリグリシジルエステル等が挙げられる。
【００１４】
（Ｂ３）グリシジルアミン型
炭素数６〜２０又はそれ以上で、２〜１０又はそれ以上の活性水素原子をもつ芳香族アミン類のグリシジルアミン及び脂肪族、脂環式若しくは複素環式アミン類のグリシジルアミンが挙げられる。
（ｉ）芳香族アミン類のグリシジルアミンとしては、Ｎ，Ｎ−ジグリシジルアニリン、Ｎ，Ｎ−ジグリシジルトルイジン、Ｎ，Ｎ，Ｎ’，Ｎ’−テトラグリシジルジアミノジフェニルメタン、Ｎ，Ｎ，Ｎ’，Ｎ’−テトラグリシジルジアミノジフェニルスルホン、Ｎ，Ｎ，Ｎ’，Ｎ’−テトラグリシジルジエチルジフェニルメタン、Ｎ，Ｎ，Ｏ−トリグリシジルアミノフェノ−ル等；
（ｉｉ）脂肪族アミン類のグリシジルアミンとしては、Ｎ，Ｎ，Ｎ’，Ｎ’−テトラグリシジルキシリレンジアミン、Ｎ，Ｎ，Ｎ’，Ｎ’−テトラグリシジルヘキサメチレンジアミン等；
（ｉｉｉ）脂環式アミン類のグリシジルアミンとしては、Ｎ，Ｎ，Ｎ’，Ｎ’−テトラグリシジルキシリレンジアミンの水添化合物等が挙げられる。
複素環式アミンのグリシジルアミンとしてはトリスグリシジルメラミン等が挙げられる。
【００１５】
（Ｂ４）鎖状脂肪族エポキサイド
炭素数６〜５０又はそれ以上で２〜６価又はそれ以上の鎖状脂肪族エポキサイド、例えばエポキシ当量１３０〜１，０００のエポキシ化ポリブタジエン（分子量９０〜２，５００）、エポキシ化大豆油（分子量１３０〜２，５００）等が挙げられる。
（Ｂ５）脂環式エポキサイド
炭素数６〜５０又はそれ以上で、分子量９０〜２５００、エポキシ基の数１〜４又はそれ以上の脂環式エポキサイド例えば、ビニルシクロヘキセンジオキシド、リモネンジオキシド、ジシクロペンタジエンジオキシド、ビス（２，３−エポキシシクロペンチル）エ−テル、エチレングリコ−ルビスエポキシジシクロペンチルエ−テル、３，４エポキシ−６−メチルシクロヘキシルメチル３’，４’−エポキシ−６’−メチルシクロヘキサンカルボキシレ−ト、ビス（３，４−エポキシ−６−メチルシクロヘキシルメチル）アジペ−ト、及びビス（３，４−エポキシ−６−メチルシクロヘキシルメチル）ブチルアミン等が挙げられる。また、前記フェノ−ル類のエポキシ化合物の核水添化物も含む。
これらのうち、好ましいのはグリシジルエ−テル型（Ｂ１）である。（Ｂ１）の内、好ましいのは２価フェノ−ル類である。
【００１６】
本発明のアミノ化合物（Ｃ）は、分子中にアミノ基に由来する活性水素を２個以上有する化合物であれば特に限定されず、用途、目的に応じて適宜選択することができる。好ましくは分子中にアミノ基に由来する活性水素を２〜１０個有する化合物であり、更に好ましくは３〜６個有する化合物である。（Ｃ）の活性水素当量（活性水素１個当りの分子量）は、通常１５〜５００であり、好ましくは２０〜２００である。活性水素当量が５００以下であると架橋構造がルーズにならず硬化物の接着性、耐久性等の物性が良好である。活性水素当量が１５以上であると硬化物の接着性、耐久性、耐薬品性等の物性が良好である。
【００１７】
（Ｃ）のアミノ化合物の例としては、以下の（Ｃ１）〜（Ｃ８）がそれぞれ挙げられる。
（Ｃ１）脂肪族ポリアミン類（炭素数２〜１８、官能基数２〜７、分子量６０〜５００）；
（ｉ）脂肪族ポリアミン｛炭素数２〜６のアルキレンジアミン（エチレンジアミン、プロピレンジアミン、トリメチレンジアミン、テトラメチレンジアミン、ヘキサメチレンジアミンなど）、ポリアルキレン（炭素数２〜６）ポリアミン〔ジエチレントリアミン、イミノビスプロピルアミン、ビス（ヘキサメチレン）トリアミン，トリエチレンテトラミン、テトラエチレンペンタミン、ペンタエチレンヘキサミン等〕｝；
（ｉｉ）これらのアルキル（炭素数１〜４）又はヒドロキシアルキル（炭素数２〜４）置換体〔ジアルキル（炭素数１〜３）アミノプロピルアミン、トリメチルヘキサメチレンジアミン、アミノエチルエタノ−ルアミン、２，５−ジメチル−２，５−ヘキサメチレンジアミン、メチルイミノビスプロピルアミンなど〕；
（ｉｉｉ）脂環又は複素環含有脂肪族ポリアミン〔３，９−ビス（３−アミノプロピル）−２，４，８，１０−テトラオキサスピロ［５，５］ウンデカンなど〕；
（ｉｖ）芳香環含有脂肪族アミン類（炭素数８〜１５）（キシリレンジアミン、テトラクロル−ｐ−キシリレンジアミン等）；
【００１８】
（Ｃ２）脂環式ポリアミン（炭素数４〜１５、官能基数２〜３）；１，３−ジアミノシクロヘキサン、イソホロンジアミン、メンセンジアミン、４，４´−メチレンジシクロヘキサンジアミン（水添メチレンジアニリン）等；
（Ｃ３）複素環式ポリアミン（炭素数４〜１５、官能基数２〜３）：ピペラジン、Ｎ−アミノエチルピペラジン、１，４−ジアミノエチルピペラジン、１，４ビス（２−アミノ−２−メチルプロピル）ピペラジン等；
（Ｃ４）ポリアミドポリアミン：ジカルボン酸（ダイマ−酸等）と過剰の（酸１モル当り２モル以上の）ポリアミン類（官能基数２〜７の上記アルキレンジアミン，ポリアルキレンポリアミン等）との縮合により得られるポリアミドポリアミン（数平均分子量２００〜１０００）等；
（Ｃ５）ポリエ−テルポリアミン：ポリエーテルポリオ−ル（前述のポリアルキレングリコ−ル等）のシアノエチル化物の水素化物（分子量１００〜１０００）等；
（Ｃ６）エポキシ付加ポリアミン：エポキシ化合物（上記ポリエポキサイド（Ｂ１）並びにモノエポキサイド（ｂ））１モルをポリアミン類（上記アルキレンジアミン、ポリアルキレンポリアミン等）に１〜３０モル付加させることによって得られるエポキシ付加ポリアミン（分子量１００〜１０００）等；
【００１９】
（Ｃ７）シアノエチル化ポリアミン：アクリロニトリルとポリアミン類（上記アルキレンジアミン、ポリアルキレンポリアミン等）との付加反応により得られるシアノエチル化ポリアミン、（ビスシアノエチルジエチレントリアミン等）（分子量１００〜５００）等；
（Ｃ８）その他のポリアミン化合物：（ｉ）ヒドラジン類（ヒドラジン、モノアルキルヒドラジン等）；（ｉｉ）ジヒドラジッド類（コハク酸ジヒドラジッド，アジピン酸ジヒドラジッド，イソフタル酸ジヒドラジッド，テレフタル酸ジヒドラジッド等）；（ｉｉｉ）グアニジン類（ブチルグアニジン，１−シアノグアニジン等）；（ｉｖ）ジシアンジアミド等；並びにこれらの２種以上の混合物。
上記（Ｃ１）〜（Ｃ８）のうち、好ましくは（Ｃ１）、（Ｃ２）、（Ｃ３）、（Ｃ４）及び（Ｃ６）であり、特に好ましいのは（Ｃ１）である。
【００２０】
本発明の鉄筋継手用グラウト材組成物において、（Ａ）：（Ｂ）：（Ｃ）の配合比は、（Ａ）+（Ｂ）+（Ｃ）の合計を１００質量部としたとき、好ましくは１〜１０：１０〜８０：５〜６０質量部であり、さらに好ましくは１〜５：１５〜８０：５〜５０質量部であり、特に好ましくは１〜３：２０〜８０：５〜４０質量部である。（Ａ）が１質量部以上であると注入作業性が良好となり、１０質量部以下であると架橋構造が密となり硬化物の物性が良好となる。（Ｂ）が１０質量部以上であると耐水性が良好となり、８０質量部以下であると架橋構造が密となり硬化物物性が良好となる。（Ｃ）が５質量部以上であると鉄筋との密着性が良好となり、６０質量部以下であるとアミンブラッシングを生じない。
【００２１】
本発明の鉄筋継手用グラウト材組成物には、硬化剤としてアミノ化合物（Ｃ）が必須成分であるが、必要により硬化促進剤として塩基性化合物（Ｅ）をさらに含有させることができる。
塩基性化合物（Ｅ）としては、３級アミノ化合物（Ｅ１）、ソジウムメチラ−ト、カセイソ−ダ、カセイカリ、炭酸リチウム等のアルカリ化合物（Ｅ２）、トリエチルフォスフィン、トリフェニルフォスフィン等のルイス塩基化合物（Ｅ３）等が挙げられる。これらにうち好ましいものは３級アミノ化合物（Ｅ１）である。
【００２２】
上記の（Ｅ）として好ましい３級アミノ化合物（Ｅ１）は分子中に３級アミノ基を有する化合物であれば特に限定されないが、例としては以下の（Ｅ１−１）から（Ｅ１−３）がそれぞれあげられる。
（Ｅ１−１）脂肪族３級アミン：トリメチルアミン、トリエチルアミン、ジメチルシクロヘキシルアミン、ジメチルベンジルアミン、１，３−ジメチルイミダゾリジノン、１，２−ジメチルイミダゾ−ル、テトラエチルメチレンジアミン、テトラメチルプロパン−１，３−ジアミン、テトラメチルヘキサン−１，６−ジアミン、ペンタメチルジエチレントリアミン、ペンタメチルジプロピレントリアミン、テトラメチルグアニジン、ジメチルピペラジン、Ｎ−メチル−Ｎ’−（２−ジメチルアミノ）−エチルピペラジン、Ｎ−メチルモルホリン、Ｎ−（Ｎ’，Ｎ’−ジメチルアミノエチル）モルホリン、ジメチルアミノエタノ−ル、ジメチルアミノエトキシエタノ−ル、Ｎ，Ｎ，Ｎ’−トリメチルアミノエチル−エタノ−ルアミン、Ｎ−メチル−Ｎ’−（２−ヒドロキシエチル）モルホリン、ビス（２−ジメチルアミノエチル）エ−テル、エチレングリコ−ル（３−ジメチル）アミノプロピルエ−テル等、
【００２３】
（Ｅ１−２）フェノ−ル核含有脂肪族３級アミン：Ｎ，Ｎ−ジメチルアミノメチルフェノ−ル（通称「ＤＭＰ−１０」）、トリス（Ｎ，Ｎ−ジメチルアミノメチルフェノ−ル（通称「ＤＭＰ−３０」）等、
（Ｅ１−３）含窒素複素環化合物  １，８−ジアザビシクロ（５，４，０）−ウンデセン−７（通称「ＤＢＵ」）、１，５−ジアザビシクロ（４，３，０）−ノネン−５（通称「ＤＢＮ」）、６−ジブチルアミノ−１，８−ジアザビシクロ（５，４，０）−ウンデセン−７（通称「ＤＢＡ−ＤＢＵ」）、トリエチレンジアミン、ヘキサメチレンテトラミン等があげられる。
３級アミノ化合物（Ｅ１）は得ようとする硬化速度、可使時間に応じて種類、添加量とも適宜選択すればよい。
【００２４】
本発明の鉄筋継手用グラウト材組成物には、さらに必要に応じて(1)シランカップリング剤、チタンカップリング剤等の接着性付与剤、(2)ヒンダ−ドアミン類、ハイドロキノン類、ヒンダ−ドフェノ−ル類、硫黄含有化合物等の酸化防止剤、(3)ベンゾフェノン類、ベンゾトリアゾ−ル類、サリチル酸エステル類、金属錯塩類等の紫外線吸収剤、(4)金属石けん類、重金属（例えば亜鉛、錫、鉛、カドミウム等）の無機及び有機塩類、有機錫化合物等の安定剤、(5)フタル酸エステル、リン酸エステル、脂肪酸エステル、エポキシ化大豆油、ひまし油、流動パラフィンアルキル多環芳香族炭化水素等の可塑剤、(6)パラフィンワックス、マイクロクリスタリンワックス、重合ワックス、密ロウ、鯨ロウ低分子量ポリオレフィン等のワックス類、(7)ベンジルアルコ−ル、タ−ル、ピチュ−メン等の非反応性希釈剤、(8)低分子脂肪族グリシジルエ−テル、芳香族モノグリシジルエ−テル等の反応性希釈剤、(9)炭酸カルシウム、カオリン、タルク、マイカ、ベントナイト、クレ−、セリサイト、アスベスト、ガラス繊維粉、炭素繊維粉、アラミド繊維粉、ナイロン繊維粉、アクリル繊維粉、ガラス繊維粉、ガラスバル−ン、シラスバル−ン、石炭粉、アクリル樹脂粉、フェノ−ル樹脂粉、金属粉末、セラミック粉末、ゼオライト、スレ−ト粉等の充填剤、（10）活性炭、ゼオライト、シリカゾル、シリカゲルなどの脱臭剤(11)カ−ボンブラック、酸化チタン、赤色酸化鉄、鉛丹、パラレッド、紺青等の顔料又は染料、(12)酢酸エチル、トルエン、アルコ−ル類、エ−テル類、ケトン類等の溶剤、(13)発泡剤、（14）消泡剤、(15)脱水剤、(16)帯電防止剤、(17)抗菌剤、(18)防かび剤、(19)粘度調整剤、(20)香料、(21)難燃剤等を添加することができる。
【００２５】
本発明の鉄筋継手用グラウト材組成物において、常温では（Ａ）は（Ｂ）及び（Ｃ）と反応しないので、常温以下での各成分の貯蔵及び使用形態は、以下の（ｉ）及び（ｉｉ）が例示される。
（ｉ）（Ａ）、（Ｂ）及び（Ｃ）を独立した３液の形で保存し、使用時に３成分を混合し硬化させる。（任意成分である塩基性化合物（Ｅ）は、第４成分として、単独で保存し、使用時に他の成分と混合して用いることも、（Ａ）及び／又は（Ｃ）成分中に添加した形で保存することもできる。）
（ｉｉ）（Ａ）及び（Ｂ）の混合物、並びに（Ａ）及び（Ｃ）の混合物を独立した２液の形で保存し、使用時に該２成分を混合し硬化させる。［任意成分である塩基性化合物（Ｅ）は、第３成分として、単独で保存し、使用時に他の成分と混合して用いることも、（Ｃ）中に添加した形で保存することもできる。］
【００２６】
本発明の鉄筋継手用グラウト材組成物は万能混合機等の通常の混合機を使用して（Ａ）、（Ｂ）、（Ｃ）及びその他の配合物が混合される。（Ｃ）は通常使用時に配合される。該グラウト材組成物は、注入作業性、硬化性、接着性の点から２５℃における粘度は、好ましくは３０〜８０Ｐａ・ｓであり、特に好ましくは４０〜７０Ｐａ・ｓである。
【００２７】
本発明の鉄筋継手用グラウト材組成物の注入方法としては特に限定がなく、従来公知の注入手段を採用することができる。すなわち、（Ａ）、（Ｂ）、（Ｃ）及びその他を配合した後、コ−キングガンに充填し、エポキシ樹脂が硬化を始める前にカプラ−中央付近の孔から注入しても良いし、特開平９−１３６７５に示されている装置を用いて（Ａ）及び（Ｂ）の混合物並びに（Ｃ）の独立した２液を別々に供給管に充填し、先端のミキサ−で混練しながら注入しても良い。本発明の鉄筋継手用グラウト材組成物は良好な注入作業性を有し、さらにチキソトロピー性がよく注入後たれにくいという特徴を有する。
グラウト材組成物の硬化条件は従来公知の条件でよく、温度は好ましくは５〜４０℃であり、特に好ましくは１０〜３５℃である。
その硬化物は接着性特に鉄に対する接着性、耐久性特に継手としての耐久性、耐薬品性特に耐アルカリ性等の耐薬品性等の物性に優れる。
本発明の鉄筋継手用グラウト材組成物はコンクリート構造物の鉄筋
等の鉄筋継手用グラウト材として有用である。
【００２８】
【実施例】
以下、実施例により本発明を具体的に説明するが、本発明はこれらの実施例に限定されるものではない。実施例及び比較例中の部は質量部を表わす。
【００２９】
また、実施例中の評価項目の試験方法は以下の通りである。
［粘度］
２５℃に温調したグラウト材を混合後１００ｇになるように容器に投入し、２分間ガラス棒で充分攪拌する。ＢＨ型粘度計（回転数２０ｒｐｍ、７号スピンドル）で粘度をＪＩＳ  Ｋ７１１７に準じて測定した。
［ＳＶＩ値］
２５℃に温調したグラウト材を混合後１００ｇになるように容器に投入し、２分間ガラス棒で充分攪拌する。ＢＨ型粘度計で（７号スピンドル）回転数２ｒｐｍでの粘度、回転数２０ｒｐｍでの粘度をＪＩＳ  Ｋ７１１７に準じて測定し下記式（１）てＳＶＩ値を算出した。
Ｓ＝η１／η２            （１）
Ｓ：ＳＶＩ値
η１：回転数２ｒｐｍにおける粘度
η２：回転数２０ｒｐｍにおける粘度
【００３０】
［引張強さ］
硬化前のグラウト材を、泡をかまないように注意しながら厚さ約２ｍｍの板状にし、２５℃で５日間養生する。養生後厚さ約２ｍｍの１号試験片を１ｍｍ／ｍｉｎの試験速度でＪＩＳ  Ｋ７１１３に準じて測定した。
［圧縮降伏強さ、圧縮弾性係数］
硬化前のグラウト材を混合後１５０ｇになるように容器に投入し、２分間ガラス棒で攪拌する。これを、泡をかまないように注意しながら厚さ１０ｍｍの板状にし、２５℃で５日間養生する。養生後１０．４×１０．４×３０．０（ｍｍ）の直方体を２ｍｍ／ｍｉｎの試験速度でＪＩＳ  Ｋ７２０８に準じて測定した。
［注入時間］
供給管に充填したグラウト材を２５℃に温調し、押し出し器を使用して鉄筋継手（サイズ：Ｄ２９）に注入する。注入し始めてから鉄筋継手からあふれ出すまでの時間を測定する。
［たれ］
グラウト材を注入した鉄筋継手からたれの有無を目視で確認する。
【００３１】
製造例１
攪拌式オ−トクレ−ブにプロピレングリコ−ルを１４７部、触媒として水酸化カリウムを０．７６部仕込み、エチレンオキサイド６８２部とプロピレンオキサイド１７１部とを混合したものを吹き込み、１１０℃で反応させた。１３０℃で熟成後、酸化マグネシウム系吸着剤（協和化学工業（株）製：「キョ−ワ−ド６００」）で処理し、触媒を除去してアルキレンオキサイド付加物（Ａ−１）を得た。このものの水酸基価は２８、粘度は７００ｍＰａ・ｓ／２５℃であった。
製造例２
攪拌式オ−トクレ−ブにプロピレングリコールを１４６部、触媒として水酸化カリウムを０．７部仕込み、エチレンオキサイド５９７部とプロピレンオキサイド２５６部とを混合したものを吹き込み、１１０℃で反応させた。１３０℃で熟成後、酸化マグネシウム系吸着剤（協和化学工業（株）製：「キョ−ワ−ド６００」）で処理し、触媒を除去してアルキレンオキサイド付加物（Ａ−２）を得た。このものの水酸基価は２７、粘度は６００ｍＰａ・ｓ／２５℃であった。
【００３２】
実施例１〜３、比較例１〜３
２５℃雰囲気下で、表２に示した配合量で各成分を混合攪拌、注入し、前記の試験方法により鉄筋継手用グラウト材組成物としての性能評価試験を行った。分子中に２個以上のエポキシ基を有する化合物（Ｂ）としては次のものを使用した。
エピコート８２８（ジャパンエポキシレジン社製ビスフェノ−ルＡジグリシジルエ−テル，エポキシ当量１９０，粘度１１Ｐａ・ｓ）、及びエピオールＢ（日本油脂社製ブチルグリシジルエ−テル、エポキシ当量１３５，粘度１ｍＰａ・ｓ）
分子中にアミノ基に由来する活性水素を２個以上有するアミノ化合物（Ｃ）としては次のものを使用した。
ペンタエチレンヘキサミン（東ソ社製、活性水素当量２９，粘度７０ｍＰａ・ｓ）
また充填剤として下記のものを使用した。
ホワイトンＳＢ；白石カルシウム社製炭酸カルシウム
また比較例のチキソトロピー性付与剤として下記のものを使用した。
オルガナイトＴ（日本有機粘土社製有機ベントナイト）
【００３３】
【表１】
0004004234.tif 000002
【００３４】
【発明の効果】
本発明の鉄筋継手用グラウト材組成物は、
（１）良好な注入作業性を有する
（２）鉄筋継手に注入した後でも、非常にたれにくい
（３）硬化物の強度に優れる
等の効果を奏する。